(57)【要約】      （修正有）【課題】トリポード部材を比較的安価なクロム鋼とし、全表面を浸炭焼入れ焼戻し、スプラインの各歯に作用する応力を可及的に均一化し、高強度なトリポード型等速自在継手およびそのトリポード部材の製造方法を提供すること【解決手段】円周方向の三等分位置に軸方向に延びるトラック溝５を形成した外側継手部材２と、ボス部の円周方向の三等分位置から半径方向に突出した脚軸７を有するトリポード部材３と、脚軸７に回転自在に装着されたローラ４とを備え、ローラ４がトラック溝５に収容され、ボス部の内周面にシャフト９と連結するための雌スプライン２３が形成されたトリポード型等速自在継手１において、トリポード部材３は、クロム鋼からなり、全面浸炭焼入れ焼戻しによる硬化層が形成され、雌スプライン２３は、その小径部の真円度が２０μｍ以下の精度の高いスプラインで形成されていることを特徴とする。【選択図】図１
2018200109.tif 000002
【特許請求の範囲】
【請求項１】
円周方向の三等分位置に軸方向に延びるトラック溝を形成した外側継手部材と、ボス部の円周方向の三等分位置から半径方向に突出した脚軸を有するトリポード部材と、前記脚軸に回転自在に装着されたローラとを備え、このローラが前記トラック溝に収容され、前記ボス部の内周面にシャフトと連結するための雌スプラインが形成されたトリポード型等速自在継手において、
前記トリポード部材は、クロム鋼からなり、全面浸炭焼入れ焼戻しによる硬化層が形成され、
前記雌スプラインは、その小径部の真円度が２０μｍ以下の精度の高いスプラインで形成されていることを特徴とするトリポード型等速自在継手。
【請求項２】
前記クロム鋼がＳＣｒ４１５又はＳＣｒ４２０およびこれらに相当する材料であることを特徴とする請求項１に記載のトリポード型等速自在継手。
【請求項３】
前記トリポード部材の脚軸にローラユニットが装着された形式であることを特徴とする請求項１に記載のトリポード型等速自在継手。
【請求項４】
前記トリポード部材の脚軸に複数の針状ころを介してローラが装着された形式であることを特徴とする請求項１に記載のトリポード型等速自在継手。
【請求項５】
円周方向の三等分位置に軸方向に延びるトラック溝を形成した外側継手部材と、ボス部の円周方向の三等分位置から半径方向に突出した脚軸を有するトリポード部材と、前記脚軸に回転自在に装着されたローラとを備え、このローラが前記トラック溝に収容され、前記ボス部の内周面にシャフトと連結するための雌スプラインが形成されたトリポード型等速自在継手のトリポード部材の製造方法において、
前記トリポード部材のビレットとしてクロム鋼からなるバー材を切断する工程と、
前記ビレットを、フェライトとパーライトの整粒化された金属組織にする完全焼なましを施す工程と、
その後、前記ビレットを冷間閉塞鍛造により前記トリポード部材の素形材を形成する工程と、
前記素形材に旋削加工および雌スプラインの加工を施してトリポード部材を形成する工程と、
その後、このトリポード部材を全面浸炭焼入れ焼戻しする工程とを備えていることを特徴とするトリポード型等速自在継手のトリポード部材の製造方法。
【請求項６】
前記クロム鋼がＳＣｒ４１５又はＳＣｒ４２０およびこれらに相当する材料であることを特徴とする請求項５に記載のトリポード型等速自在継手のトリポード部材の製造方法。
【発明の詳細な説明】
【技術分野】
【０００１】
本発明は、自動車や産業機械等における動力伝達に使用される摺動式のトリポード型等速自在継手およびそのトリポード部材の製造方法に関する。
【背景技術】
【０００２】
自動車や各種産業機械の動力伝達系を構成する等速自在継手は、駆動側と従動側の二軸をトルク伝達可能に連結すると共に、前記二軸が作動角をとっても等速で回転トルクを伝達することができる。等速自在継手は、角度変位のみを許容する固定式等速自在継手と、角度変位および軸方向変位の両方を許容する摺動式等速自在継手とに大別され、例えば、自動車のエンジンから駆動車輪に動力を伝達するドライブシャフトにおいては、デフ側（インボード側）に摺動式等速自在継手が使用され、駆動車輪側（アウトボード側）には固定式等速自在継手が使用される。
【０００３】
摺動式等速自在継手の一つとしてトリポード型等速自在継手がある。このトリポード型等速自在継手は、トルク伝達部材であるローラがシングルローラタイプと、ダブルローラタイプが知られている。図２３〜図２６に、ダブルローラタイプのトリポード型等速自在継手を例示する（例えば、特許文献１参照）。
【０００４】
図２３はトリポード型等速自在継手の部分縦断面図であり、図２４は図２３のＫ−Ｋ線で矢視した部分横断面図である。図２３および図２４に示すように、このトリポード型等速自在継手１０１は、外側継手部材１０２と、内側継手部材としてのトリポード部材１０３と、トルク伝達部材としてのローラユニット１０４とで主要部が構成されている。外側継手部材１０２は、一端が開口したカップ状をなし、内周面に軸方向に延びる３本の直線状トラック溝１０５が周方向等間隔に形成され、各トラック溝１０５の両側には、円周方向に対向して配置され、それぞれ軸方向に延びるローラ案内面１０６が形成されている。外側継手部材１０２の内部には、トリポード部材１０３とローラユニット１０４が収容されている。トリポード部材１０３は、半径方向に突出した３本の脚軸１０７を有する。トリポード部材１０３の中心孔１０８に形成された雌スプライン１２３にシャフト１０９に形成された雄スプライン１２４が嵌合し、止め輪１１０により軸方向に固定されている。ローラユニット１０４は、ローラであるアウタリング１１１と、このアウタリング１１１の内側に配置されて脚軸１０７に外嵌されたインナリング１１２と、アウタリング１１１とインナリング１１２との間に介在された多数の針状ころ１１３とで主要部が構成されており、外側継手部材１０２のトラック溝１０５に収容されている。インナリング１１２の内周面１１２ａは、インナリング１１２の軸線を含む縦断面において円弧状凸面をなす。インナリング１１２、針状ころ１１３およびアウタリング１１１からなるローラユニット１０４は、ワッシャ１１４、１１５により分離しない構造となっている。
【０００５】
トリポード部材１０３の各脚軸１０７の外周面は、脚軸１０７の軸線を含んだ縦断面においてストレート形状をなす。また、図２３のＬ−Ｌ線で矢視した平面図である図２５に示すように、脚軸１０７の外周面は、脚軸１０７の軸線に直交する横断面において略楕円形状をなし、継手の軸線と直交する方向、すなわち長軸ａの方向でインナリング１１２の内周面１１２ａと接触し、継手の軸線方向、すなわち短軸ｂの方向でインナリング１１２の内周面１１２ａとの間に隙間ｍが形成されている。図２３、図２４を参照して、この等速自在継手１０１では、トリポード部材１０３の脚軸１０７に装着されたローラユニット１０４のアウタリング１１１が、外側継手部材１０２のトラック溝１０５のローラ案内面１０６上を転動する。脚軸１０７の横断面が略楕円形状であるので、等速自在継手１０１が作動角を取ったとき、外側継手部材１０２の軸線に対してトリポード部材１０３の軸線は傾斜するが、ローラユニット１０４はトリポード部材１０３の脚軸１０７の軸線に対して傾斜可能である。したがって、ローラユニット１０４のアウタリング１１１とローラ案内面１０６とが斜交した状態になることを回避し、正しく転動するので、誘起スラストやスライド抵抗の低減を図ることができ、継手の低振動化を実現することができる。
【０００６】
図２７に示すように、トリポード部材１０３の製作工程として、従来、バー材切断工程Ｓ１、球状化焼なまし工程Ｓ２’、ボンデ処理工程Ｓ３、冷間鍛造工程Ｓ４、旋削加工工程Ｓ５、ブローチ加工工程Ｓ６、熱処理工程Ｓ７、研削加工工程Ｓ８を経て製作されることが特許文献２に記載されている。
【先行技術文献】
【特許文献】
【０００７】
【特許文献１】特開２００２−１９５２８４号公報
【特許文献２】特開２０１３−２１７４７８号公報
【発明の概要】
【発明が解決しようとする課題】
【０００８】
トリポード部材１０３は、強度や耐摩耗性及び耐はく離性を要求されることから、上記の製作工程のように浸炭焼入れ焼戻しなどの熱処理を施して硬度を高めるようにしている。ところが、図２６（ａ）、図２６（ｂ）に示すように、トリポード部材１０３は、ボス部１０３ａから脚軸１０７が放射状に突出した形状であるので、周方向での肉厚の変化が大きい。
【０００９】
このような肉厚の変化が大きい部品を浸炭焼入れ焼戻しした場合、冷却速度が部位により異なるため熱処理変形が大きくなる。また、焼入れでの変態により膨張が生じ、この膨張は部品の体積に比例する。そのため、肉厚の厚い部位は大きく膨張し、逆に肉厚の薄い部位は小さな膨張となり、その結果、トリポード部材１０３の雌スプライン１２３のピッチ円Ｐは、熱処理前の真円形状から、図２６（ｂ）に示すように、肉厚の厚い脚軸形成部位Ｄにおいてピッチ円Ｐの直径が大きく、肉厚の薄い円筒状部位Ｃではピッチ円Ｐの直径が小さくなり、数十μｍ程度の直径差を有する略三角形状に変形する。図２６（ｂ）では、理解しやすいように雌スプライン１２３のピッチ円Ｐの直径差を誇張して図示している。
【００１０】
上記のような熱処理変形が生じるため、トリポード部材１０３の雌スプライン１２３にシャフト１０９の雄スプライン１２４（図２３参照）を嵌合結合してトルクを伝達する場合、肉厚の薄い円筒状部位Ｃの雌スプライン１２３に大きな負荷がかかり、脚軸形成部位Ｄの雌スプライン１２３には小さな負荷となって、雌スプライン１２３の各歯に作用する応力が不均一になる。これにより、トリポード部材１０３の疲労強度の低下や疲労強度の大きなバラツキを招く場合がある。また、このようなトリポード部材１０３の熱処理変形によるスプライン負荷の不均一により、嵌合するシャフト１０９の強度を低下させる場合がある。
【００１１】
このような状況にあるが、トリポード部材１０３の雌スプライン１２３の熱処理変形は、容易に、また経済的に研削仕上げすることが難しいこともあって、熱処理後仕上げ加工されずに使用されることが多い。このような事情により、トリポード部材１０３の材料は、モリブデン（Ｍｏ）を添加した焼入れ性がよく機械的性質に優れるクロム・モリブデン鋼（例えば、ＳＣＭ４２０）を一般的に使用している。
【００１２】
ところが、クロム・モリブデン鋼は、モリブデンを添加している関係で、クロム鋼（例えば、ＳＣｒ４２０）に比べて、材料が高価という問題がある。自動車の生産台数を考えた場合、このような材料価格問題は工業上極めて重要な問題であることに、まず着目した。
【００１３】
熱処理変形の問題に対して、特許文献２には、トリポード部材の雌スプラインを形成する部分に対して局部的に浸炭を抑制した浸炭焼入れ焼戻しを施すことにより、雌スプラインを形成する部分を不完全焼入れ部とすると共に、当該部分を除いた表面に焼入れ部を形成し、この熱処理後に雌スプラインを形成する部分をブローチ加工する製造技術が記載されている。この製造技術は、トリポード部材の雌スプラインが真円度の高いピッチ円に形成され、かつ、歯底部の浸炭異常層が除去されることにより、高強度でかつ強度のバラツキの小さなトリポード部材を得ることができる。また、ブローチの寿命向上が図れると共に、新たな設備の導入や長い加工時間によるコストの増加や生産性の低下を抑制することができるという優れたものである。
【００１４】
上記のように、特許文献２は、トリポード部材に対して局部的に浸炭を抑制して浸炭焼入れ焼戻しを施すことを条件にしているが、本発明者らは、熱処理の生産性、コスト面で優れると共に、スプライン部の耐久性が良好な、ワークの全表面を浸炭焼入れ焼戻しする通常の熱処理により、真円度の高いピッチ円を有する雌スプラインの可能性の有無に着目した。
【００１５】
上記のような問題に鑑み、本発明は、トリポード部材を比較的安価なクロム鋼とし、全表面を浸炭焼入れ焼戻しする通常の熱処理により、加工時間の増加やコスト増加を抑制しつつ、スプラインの各歯に作用する応力を可及的に均一化し、高強度なトリポード型等速自在継手およびそのトリポード部材の製造方法を提供することを目的とする。上記の全表面を浸炭焼入れ焼戻しする処理を本明細書および特許請求の範囲において全面浸炭焼入れ焼戻しと略称する。
【課題を解決するための手段】
【００１６】
本発明者らは、上記の目的を達成するために、以下に示す多面的な項目に着目し、鋭意検討および検証した結果、トリポード部材を比較的安価なクロム鋼とし、全面浸炭焼入れ焼戻しする通常の熱処理により、雌スプラインの熱処理変形を抑制するという新たなコンセプトに到達し、本発明に至った。
（１）冷間鍛造前のビレットの焼なましの評価
（２）焼なましと全面浸炭焼入れ焼戻しによるスプライン精度についての着目と検証
（３）クロム鋼からなるトリポード部材の全面浸炭焼入れ焼戻し品の実用性の検証
【００１７】
前述の目的を達成するための技術的手段として、本発明は、円周方向の三等分位置に軸方向に延びるトラック溝を形成した外側継手部材と、ボス部の円周方向の三等分位置から半径方向に突出した脚軸を有するトリポード部材と、前記脚軸に回転自在に装着されたローラとを備え、このローラが前記トラック溝に収容され、前記ボス部の内周面にシャフトと連結するための雌スプラインが形成されたトリポード型等速自在継手において、前記トリポード部材は、クロム鋼からなり、全面浸炭焼入れ焼戻しによる硬化層が形成され、前記雌スプラインは、その小径部の真円度が２０μｍ以下の精度の高いスプラインで形成されていることを特徴とする。
【００１８】
また、製造方法についての本発明は、円周方向の三等分位置に軸方向に延びるトラック溝を形成した外側継手部材と、ボス部の円周方向の三等分位置から半径方向に突出した脚軸を有するトリポード部材と、前記脚軸に回転自在に装着されたローラとを備え、このローラが前記トラック溝に収容され、前記ボス部の内周面にシャフトと連結するための雌スプラインが形成されたトリポード型等速自在継手のトリポード部材の製造方法において、前記トリポード部材のビレットとしてクロム鋼からなるバー材を切断する工程と、前記ビレットを、フェライトとパーライトの整粒化された金属組織にする完全焼なましを施す工程と、その後、前記ビレットを冷間閉塞鍛造により前記トリポード部材の素形材を形成する工程と、前記素形材に旋削加工および雌スプラインのブローチ加工を施してトリポード部材を形成する工程と、その後、このトリポード部材を全面浸炭焼入れ焼戻しする工程とを備えていることを特徴とする。
【００１９】
上記の構成により、トリポード部材を比較的安価なクロム鋼とし、全面浸炭焼入れ焼戻しする通常の熱処理により、加工時間の増加やコスト増加を抑制しつつ、スプラインの各歯に作用する応力を可及的に均一化し、高強度なトリポード型等速自在継手およびそのトリポード部材の製造方法を実現することができる。
【００２０】
上記のクロム鋼は、ＳＣｒ４１５又はＳＣｒ４２０およびこれらに相当する材料であることが好ましい。ＳＣｒ４１５又はＳＣｒ４２０は比較的安価な材料であり、母材硬度が低く鍛造成形性に優れている。またグローバルに調達が可能である。さらに、炭素量の少ないＳＣｒ４１５材はより母材硬度が低く鍛造成形性に優れている。
【００２１】
上記のトリポード部材の脚軸にローラユニットが装着された形式とした場合は、誘起スラストやスライド抵抗の低減を図ることができ、継手の低振動化を実現することができる。
【００２２】
上記のトリポード部材の脚軸に複数の針状ころを介してローラが装着された形式とした場合は、構造がシンプルで、低コスト化を図ることができる。
【発明の効果】
【００２３】
本発明によれば、トリポード部材を比較的安価なクロム鋼とし、全面浸炭焼入れ焼戻しする通常の熱処理により、加工時間の増加やコスト増加を抑制しつつ、スプラインの各歯に作用する応力を可及的に均一化し、高強度なトリポード型等速自在継手およびそのトリポード部材の製造方法を実現することができる。
【図面の簡単な説明】
【００２４】
【図１】本発明の第１の実施形態のトリポード型等速自在継手の縦断面図である。
【図２】図１のＫ−Ｋ線で矢視した部分横断面図である。
【図３】図１のＬ−Ｌ線で矢視した平面図である。
【図４】図１のトリポード型等速自在継手が作動角を取った状態を示す縦断面図である。
【図５】（ａ）図はトリポード部材の部分縦断面図であり、（ｂ）図はトリポード部材の正面図である。
【図６】トリポード部材の雌スプラインの歪量を測定する方法を示す概要図である。
【図７】雌スプラインの歪量の測定結果を示す図である。
【図８】トリポード部材の製作工程の概要を示す図である。
【図９】完全焼なましの条件を示す図である。
【図１０】完全焼なまし後の金属組織写真である。
【図１１】浸炭焼入れ焼戻し後の金属組織写真である。
【図１２】（ａ）図はトリポード部材の鍛造金型の概要を示す横断面図であり、（ｂ）図は縦断面図である。
【図１３】球状化焼なましの条件を示す図である。
【図１４】球状化焼なまし後の金属組織写真である。
【図１５】浸炭焼入れ焼戻し後の金属組織写真である。
【図１６】応力除去焼なましの条件を示す図である。
【図１７】応力除去焼なまし後の金属組織写真である。
【図１８】浸炭焼入れ焼戻し後の金属組織写真である。
【図１９】図１のトリポード型等速自在継手を組込んだ自動車用ドライブシャフトの縦断面図である。
【図２０】本発明の第２の実施形態のトリポード型等速自在継手の縦断面図である。
【図２１】図２０のトリポード部材を示す正面図である。
【図２２】図２０のトリポード型等速自在継手を組込んだ自動車用ドライブシャフトの縦断面図である。
【図２３】従来のトリポード型等速自在継手を示す縦断面図である。
【図２４】図２３のＫ−Ｋ線で矢視した部分横断面図である。
【図２５】図２３のＬ−Ｌ線で矢視した平面図である。
【図２６】（ａ）図は、図２３のトリポード部材の部分縦断面図であり、（ｂ）図はトリポード部材の正面図である。
【図２７】図２３のトリポード部材の製作工程の概要を示す図である。
【発明を実施するための形態】
【００２５】
以下に本発明の実施の形態を図面に基づいて説明する。
【００２６】
本発明の第１の実施形態に係るトリポード型等速自在継手を図１〜７に基づいて説明する。本実施形態のトリポード型等速自在継手１はダブルローラタイプのものである。図１はトリポード型等速自在継手の縦断面図であり、図２は図１のＫ−Ｋ線で矢視した部分横断面図である。このトリポード型等速自在継手１は、外側継手部材２と、内側継手部材としてのトリポード部材３と、トルク伝達部材としてのローラユニット４とで主要部が構成されている。外側継手部材２は、一端が開口したカップ状をなし、内周面に軸方向に延びる３本の直線状トラック溝５が周方向等間隔に形成され、各トラック溝５の両側には、円周方向に対向して配置され、それぞれ軸方向に延びるローラ案内面６が形成されている。外側継手部材２の内部には、トリポード部材３とローラユニット４が収容されている。
【００２７】
トリポード部材３は、半径方向に突出した３本の脚軸７を有する。トリポード部材３の中心孔８に形成された雌スプライン２３にシャフト９に形成された雄スプライン２４が嵌合し、止め輪１０により軸方向に固定されている。ローラユニット４は、ローラであるアウタリング１１と、このアウタリング１１の内側に配置されて脚軸７に外嵌されたインナリング１２と、アウタリング１１とインナリング１２との間に介在された多数の針状ころ１３とで主要部が構成されており、外側継手部材２のトラック溝５に収容されている。インナリング１２の内周面１２ａは、インナリング１２の軸線を含む縦断面において円弧状凸面をなす。インナリング１２、針状ころ１３およびアウタリング１１からなるローラユニット４は、ワッシャ１４、１５により分離しない構造となっている。
【００２８】
トリポード部材３の各脚軸７の外周面は、脚軸７の軸線を含んだ縦断面においてストレート形状をなす。また、図１のＬ−Ｌ線で矢視した平面図である図３に示すように、脚軸７の外周面は、脚軸７の軸線に直交する横断面において略楕円形状をなし、継手の軸線と直交する方向、すなわち長軸ａの方向でインナリング１２の内周面１２ａと接触し、継手の軸線方向、すなわち短軸ｂの方向でインナリング１２の内周面１２ａとの間に隙間ｍが形成されている。
【００２９】
この等速自在継手１では、トリポード部材３の脚軸７に装着されたローラユニット４のアウタリング１１が、外側継手部材２のトラック溝５のローラ案内面６上を転動する（図１、図２参照）。脚軸７の横断面が略楕円形状であるので、図４に示すように、等速自在継手１が作動角を取ったとき、外側継手部材２の軸線に対してトリポード部材３の軸線は傾斜するが、ローラユニット４はトリポード部材３の脚軸７の軸線に対して傾斜可能である。したがって、ローラユニット４のアウタリング１１とローラ案内面６とが斜交した状態になることを回避し、正しく転動するので、誘起スラストやスライド抵抗の低減を図ることができ、継手の低振動化を実現することができる。
【００３０】
トリポード部材３を図５に基づいて説明する。図５（ａ）は部分縦断面図であり、図５（ｂ）は正面図である。トリポード部材３は、ボス部３ａから３本の脚軸７が放射状に突出している。脚軸７の長軸ａを含む７ａはインナリング１２の内周面１２ａ（図３参照）と接触する表面で、熱処理後に研削加工で仕上げられている。トリポード部材３のボス部３ａの中心孔８に雌スプライン２３が形成され、ピッチ円Ｐを有する。
【００３１】
本実施形態に適用されるトリポード部材３は、クロム鋼（例えば、ＳＣｒ４２０）からなり、全面浸炭焼入れ焼戻しによる硬化層が表面全体に形成されている。雌スプライン２３は、真円度の高いピッチ円Ｐを有し、雌スプライン２３の小径部の真円度が２０μｍ以下の精度の高いスプラインで形成されている。
【００３２】
雌スプライン２３の小径部の真円度の測定方法および測定結果を図６、図７に基づいて説明する。図６に小径部の真円度の測定方法の概要を示す。使用した測定機は、テーラー  ホブソン株式会社  製  ＴＡＬＹＲＯＮＤ  ２６５で、トリポード部材３をスピンドル（図示省略）にセットし、トリポード部材３の軸方向中央位置で測定端子３０を雌スプライン２３の歯先２３ａ（小径部２３ａともいう）に当接させ、スピンドルを回転させて測定した。
【００３３】
測定結果の代表例を図７に示す。図７のＥが位相１、Ｆが位相２、Ｇが位相３であり、各位相が肉厚の厚い脚軸形成部位Ｄ〔図５（ｂ）参照〕の中央に当たる。雌スプライン２３の小径部２３ａの真円度の求め方として、測定によって得られた形状（測定形状）における各位相の最大部と測定形状に対する内接円との差を求める。この差について、位相１のものをＨ１、位相２のものをＨ２、位相３のものをＨ３とした。そして、これらの差の平均値Ｘ＝（Ｈ１＋Ｈ２＋Ｈ３）／３を雌スプライン２３の小径部２３ａの真円度とした。本明細書および特許請求の範囲において、雌スプラインの小径部の真円度とは、上記の平均値Ｘ＝（Ｈ１＋Ｈ２＋Ｈ３）／３を意味する。本実施形態では、雌スプライン２３の小径部２３ａの真円度（上記の平均値Ｘ）が２０μｍ以下の精度の高いスプラインで形成されている。図７に実線で示す本実施形態のトリポード部材についての代表例では、Ｈ１＝１６μｍ、Ｈ２＝２０μｍ、Ｈ３＝１８μｍで、小径部２３ａの真円度としての平均値Ｘ＝１８μｍとなっている。
【００３４】
これに対して、図７に破線で示す従来のクロム・モリブデン鋼（ＳＣＭ４２０）からなり球状化焼なましを施したトリポード部材の代表例では、Ｈ１’＝２８μｍ、Ｈ２’＝３２μｍ、Ｈ３’＝３０μｍで、小径部２３ａの真円度としての平均値Ｘ＝３０μｍとなっている。
【００３５】
図７には、完全焼なましを施したものと球状化焼なましを施したものの測定結果の代表例を示したが、前記の各焼なましで試料数ｎ＝１０個ずつの小径部２３ａの真円度を比較した結果、完全焼なましを施したものは、球状化焼なましを施したものより雌スプライン２３の小径部２３ａの真円度が３５％程度向上することが判明した。
【００３６】
次に、トリポード部材の製造方法についての実施形態を図８〜１２に基づいて説明する。製造工程の概要を図８に示す。トリポード部材３は、バー材切断工程Ｓ１、完全焼なまし工程Ｓ２、ボンデ処理工程Ｓ３、冷間鍛造工程Ｓ４、旋削加工工程Ｓ５、ブローチ加工工程Ｓ６、熱処理工程Ｓ７、研削加工工程Ｓ８を経て製作される。本実施形態の製造工程は、従来の製造工程（図２７参照）を比較すると、バー材を切断したビレットの焼なまし処理が、従来は球状化焼なましであることに対して、本実施形態では完全焼なましであるところが異なる。
【００３７】
各工程の概要を説明する。各工程は、代表的な例を示すものであって、必要に応じて適宜変更や追加を行うことができる。
【００３８】
［バー材切断工程Ｓ１］
鍛造重量に基づいて所定長さで切断し、ビレットを製作する。
【００３９】
［完全焼なまし工程Ｓ２］
冷間鍛造の際の材料流動性（変形能）の向上と浸炭焼入れ焼戻し後の結晶粒の整粒化を図るために完全焼なましを施す。詳細は後述する。
【００４０】
［ボンデ処理工程Ｓ３］
鍛造金型の寿命向上や鍛造性を向上するために、ビレットに潤滑性を高めるボンデ処理を施す。
【００４１】
［冷間鍛造工程Ｓ４］
鍛造金型のキャビティ内にビレットを投入し、ビレットを塑性加工により金型に充足させる。これにより、ボス部とボス部内周面並びに脚軸が形成されたトリポード部材の冷間鍛造品が得られる。
【００４２】
［旋削加工工程Ｓ５］
冷間鍛造品から端面、内周面等を旋削加工する。
【００４３】
［ブローチ加工工程Ｓ６］
トリポード部材の中間製品の内周面にブローチ加工してスプラインを形成する。
【００４４】
［熱処理工程Ｓ７］
トリポード部材は、強度を要求されることから、浸炭焼入れ焼戻しを施して硬度を高める。本実施形態では、スプライン部を含むトリポード部材の全表面を通常の全面浸炭焼入れ焼戻しを施す。
【００４５】
［研削加工工程Ｓ８］
熱処理後、トリポード部材の脚軸の外周面を研削加工で仕上げる。
【００４６】
本実施形態の完全焼なまし工程Ｓ２における処理条件は、図９に示すように、ビレットをＡ３変態点から５０℃程度高い温度範囲（例えば、８９０℃）で２時間保持して均熱し、その後、Ａ１変態点から７０℃程度低い温度（例えば、６６０℃）まで８時間かけて炉冷し、その後、空冷する。例えば、ＳＣｒ４２０材では８４０〜８９０℃の均熱を約２時間実施し、その後、１時間に１５〜３０℃の降温速度で６６０℃まで炉冷する。完全焼なまし後の金属組織は、図１０に示す写真のように、素地はフェライト、パーライトの安定した組織となる。腐食液はナイタル５％液を用いた。以降の図１４、図１７も腐食液は同じである。なお、上記の８４０〜８９０℃の均熱温度は、合金成分によって若干変わってくる。
【００４７】
ここで、完全焼なましについて定義する。本明細書および特許請求の範囲において、完全焼なましとは、処理後の金属組織がフェライトとパーライトの整粒化された組織となり、処理温度がＡ３変態点から５０℃程度高い温度に製品を均熱した後、Ａ１変態点から７０℃程度低い温度までゆっくり炉冷する焼なましを意味する。
【００４８】
完全焼なまし後のビレットの冷間鍛造工程Ｓ４を図１２に基づいて説明する。図１２（ｂ）は金型の縦断面図であり、図１２（ａ）は、図１２（ｂ）のＭ−Ｍ線で矢視した横断面図である。図１２（ａ）および図１２（ｂ）に示すように、上側ダイス４０、下側ダイス４１、上側パンチ４２、下側パンチ４３からなる金型による閉塞鍛造により、トリポード部材３の鍛造品３’が形成される。具体的には、上側ダイス４０と下側ダイス４１を型締めして成形空間を形成し、その中に円筒状のビレットが投入される。そして、上側パンチ４２と下側パンチ４３を接近させて、ビレットを加圧しダイス４０、４１内に充足させて、３本の脚軸７’を有する鍛造品３’が得られる。
【００４９】
次に、鍛造品３’は、旋削加工工程Ｓ５で端面、内周面等が旋削加工され、ブローチ加工工程Ｓ６で内周面にスプラインが形成されてトリポード部材３の中間製品となる。その後、トリポード部材３の中間製品は、熱処理工程Ｓ７で全面浸炭焼入れ焼戻しが施される。
【００５０】
全面浸炭焼入れ焼戻しの処理条件を次に説明する。まず、トリポード部材３の中間製品を８５０℃で１時間均熱保持し、その後、９４０℃まで加熱し、この温度で３時間浸炭・拡散し、浸炭・拡散が終了すると、炉冷して８６０℃になるまで温度を下げて、８６０℃で３０分保持した後、油焼入れする。焼戻しは１８０℃で４０分保持する条件とした。処理品のサイズ等が異なれば、適宜処理条件を変える。
【００５１】
浸炭焼入れ焼戻し後の金属組織は、図１１に示す写真のように結晶粒の成長はなく整粒化が安定している。この結晶粒の整粒化により、前述したように、本実施形態のトリポード部材３の雌スプライン２３は、その小径部２３ａの真円度が２０μｍの精度の高いスプラインで形成されるものと考えられる。なお、腐食液は粒界現出液を用いた。以降の図１５、図１８も腐食液は同じである。
【００５２】
ここで、前述したトリポード型等速自在継手ついての第１の実施形態およびトリポード部材の製造方法についての本実施形態に至った開発経緯を説明する。総括として、トリポード部材を比較的安価なクロム鋼とすることに着目した後、以下に示す多面的な項目に着目し、鋭意検討および検証した結果、トリポード部材を比較的に安価なクロム鋼とし、表面全部を浸炭焼入れ焼戻しする通常の熱処理により、雌スプラインの熱処理変形を抑制するという新たなコンセプトに到達した。
（１）冷間鍛造前のビレットの焼なましの評価
（２）焼なましと全面浸炭焼入れ焼戻しによるスプライン精度についての着目と検証
（３）クロム鋼からなるトリポード部材の全面浸炭焼入れ焼戻し品の実用性の検証
【００５３】
（１）冷間鍛造前のビレットの焼なましの評価
トリポード部材の製作工程として、図２７に示すように、従来、クロム・モリブデン鋼製のバー材を切断してビレットを製作し、その後、ビレットを球状化焼なまし工程Ｓ２’により球状化焼なましを施している。これは、軟化しやすい球状化焼なましは、強度や耐久性が要求される転がり軸受や等速自在継手の構成部材の冷間鍛造において定常的に行われるもので、冷間鍛造の際の材料流動性（変形能）を向上させるという点で優れている。
【００５４】
しかしながら、機械的特性に優れるクロム・モリブデン鋼（ＳＣＭ４２０）から特性面で厳しいクロム鋼（ＳＣｒ４２０）に転換するためには、ビレットの焼なまし処理という原点に戻って抜本的に検討する必要があることに着目し、ビレットの焼なまし処理について評価した。
【００５５】
そこで、冷間鍛造の際の軟化目的で従来より定常的に行われている球状化焼なまし処理をクロム鋼からなるビレットに施した。球状化焼なましの処理条件は、図１３に示すように、Ａ１変態点より高い７８０℃で１０時間均熱保持した後、６６０℃まで２時間かけて炉冷し、その後、空冷した。球状化焼なまし処理を施した結果、図１４に示す写真のように均一に球状化が進行せず、部分的に球状化した金属組織となることが判明した。これは、炭素量の低い肌焼き鋼を球状化焼なまし処理をした場合、球状化するパーライト量が少ないために均一に球状化が進行せず、部分的な球状化となることが考えられる。
【００５６】
上記の知見が引き金となって、クロム鋼（ＳＣｒ４２０）のビレットの冷間鍛造前の焼なまし処理として、応力除去焼なましと完全焼なましを施して金属組織を調査した。応力除去焼なましの条件を図１６に示す。すなわち、Ａ１変態点近傍の７２０℃で６時間均熱保持し、その後空冷した。図１７に示す写真は、応力除去焼なまし後の金属組織であり、素地はフェライト、パーライトになることが判明した。完全焼なましについては、製造方法についての本実施形態で前述したとおりである。すなわち、処理条件は図９と同じであり、完全焼なまし後の金属組織は図１０に示す写真と同じで、素地はフェライト、パーライト組織である。完全焼なましの場合は、フェライト、パーライト組織がくずれにくくなっていることが判明した。
【００５７】
（２）焼なましと全面浸炭焼入れ焼戻しによるスプライン精度についての着目と検証
（１）項の知見が全面浸炭焼入れ焼戻しによるスプライン精度の追求への動機付けとなった。そこで、球状化焼なまし、応力除去焼なまし、完全焼なましを施した各ビレットを浸炭焼入れ焼戻しした。浸炭焼入れ焼戻しの処理条件は、製造方法についての本実施形態で前述した条件と同じである。浸炭焼入れ焼戻し後の金属組織を調査した結果、球状化焼なましを施したものは、図１５に示す写真のように部分的に結晶粒が粗大化した。この検証結果から、部分的に球状化した斑な組織に浸炭焼入れ焼戻しを施すと部分的に結晶粒が急成長し粗大化することが判明した。ここで、旧オーステナイト粒径の粗大化とは、通常５〜５０μｍ程度の大きさに揃っているが、それ以上の粒径を粗大化したものとする。
【００５８】
一方、応力除去焼なましを施したものは、図１８に示す写真のように結晶粒の成長はなく整粒化され、さらに、完全焼なましを施したものは、製造方法についての本実施形態で前述したとおりであった。すなわち、完全焼なましを施したものの浸炭焼入れ焼戻し後の金属組織は、図１１に示す写真のように結晶粒の成長はなく整粒化が安定していることが判明した。さらに、この検証結果から、結晶粒が整粒化された金属組織は、熱処理変形の抑制、スプライン精度への好影響を与えるのではないかということに着目し、クロム鋼からなるトリポード部材の雌スプラインの小径部の真円度の検証を進める動機付けとなった。
【００５９】
雌スプラインの小径部の真円度の検証結果は、トリポード型等速自在継手についての第１の実施形態において、図７に基づいて前述したとおりであり、完全焼なましを施したものは、従来の球状化焼なましを施したものより雌スプラインの小径部の真円度が３５％程度向上することが判明した。
【００６０】
（３）クロム鋼からなるトリポード部材の全表面浸炭焼入れ焼戻し品の実用性の検証
以上の経緯を経て、クロム鋼からなるトリポード部材の全面浸炭焼入れ焼戻し品の実用性を評価した。具体的には、クロム鋼（ＳＣｒ４２０）からなるビレットに完全焼なましを施したトリポード部材（本発明品）とクロム・モリブデン鋼（ＳＣＭ４２０）からなるビレットに球状化焼なましを施したトリポード部材（従来品）を、それぞれ、トリポード型等速自在継手に組込んで片振り捩り疲労試験を実施した。試験結果を表１に示す。
【表１】
2018200109.tif 000003
【００６１】
片振り捩り疲労試験結果より、従来品の破損までの繰返し数を基準として、本発明品は、負荷条件が０〜０．６ＧＰａおよび０〜０．７ＧＰａの低負荷域での疲労強度が従来品と同等であることが分かった。負荷条件が０〜０．９ＧＰａの高負荷域での疲労強度については、本発明品は従来品より若干劣る結果となったが、実用上問題がないことが確認できた。上記試験の結果、破損個所がスプラインの歯底部であり、クロム鋼（ＳＣｒ４２０）からなるビレットに完全焼なましを施した本発明品は、破損起点となるスプライン歯底部の強度が向上することが分かった。
【００６２】
完全焼なまし後の硬度は条件にもよるが、球状化焼なまし後の硬度より若干高め（ＨＲＢスケールで５ポイント程度）となる傾向がある。しかし、ビレットの冷間鍛造において実用上問題がないことが確認できた。また、ＳＣｒ４１５材を使用すれば、母材硬度が低くなり冷間鍛造が優れている。
【００６３】
以上のような種々の検討、検証を通じて、トリポード部材を比較的に安価なクロム鋼とし、全面浸炭焼入れ焼戻しする通常の熱処理により、雌スプラインの熱処理変形を抑制するという新たなコンセプトに到達した。
【００６４】
図１９に、第１の実施形態のトリポード型等速自在継手１を組込んだ自動車のフロント用ドライブシャフト５０を示す。図１９において、ドライブシャフト５０の左側が駆動車輪側（アウトボード側）で右側がデフ側（インボード側）である。摺動式のトリポード型等速自在継手１は、シャフト９のインボード側端部に連結され、固定式のツェッパ型等速自在継手３１は、シャフト９のアウトボード側端部に連結されている。ツェッパ型等速自在継手３１の外周面とシャフト９の外周面との間、およびトリポード型等速自在継手１の外周面とシャフト９の外周面との間に、それぞれ蛇腹状ブーツ５２、５３がブーツバンド５４ａ、５４ｂ、５４ｃ、５４ｄにより締付固定されている。継手内部には潤滑剤としてのグリースが封入されている。
【００６５】
ツェッパ型等速自在継手３１の内側継手部材３２とトリポード型等速自在継手１のトリポード部材３は、それぞれ、シャフト９にスプライン嵌合で連結されている。前述したように、トリポード部材３は、クロム鋼からなり、全面浸炭焼入れ焼戻しによる硬化層が形成され、雌スプライン２３は、その小径部の真円度が２０μｍ以下の精度の高いスプラインで形成されている。このため、シャフト９の雄スプライン２４との間でスプラインの各歯に作用する応力を可及的に均一化し、高強度なスプライン嵌合を実現する。また、比較的安価なクロム鋼を用い全面浸炭焼入れ焼戻しを施しているので、加工時間の増加やコスト増加を抑制でき、ひいては、ドライブシャフト５０の低コストを図ることができる。
【００６６】
次に、本発明に係るトリポード型等速自在継手の第２の実施形態を図２０〜２２に基づいて説明する。図２０は、本実施形態のトリポード型等速自在継手の部分縦断面図であり、図２１は、トリポード部材の正面図である。図２０に示すように、トリポード型等速自在継手６１はシングルローラタイプのものである。このトリポード型等速自在継手６１は、外側継手部材６２、内方部材としてのトリポード部材６３、トルク伝達要素としての転動体６５および球面ローラ６４を主な構成とする。外側継手部材６２の内周部に３本のトラック溝６６が軸方向に形成され、各トラック溝６６の両側にそれぞれローラ案内面６７が軸方向に形成されている。
【００６７】
トリポード部材６３は、そのボス部６３ａより３本の脚軸６３ｂが放射状に形成されている。脚軸６３ｂに多数の転動体６５を介して球面ローラ６４が嵌合され、転動体の両端にワッシャ６９、７０を介在させ、ワッシャ６９は止め輪６８により位置決めされている。脚軸６３ｂの外径面は転動体６５の内側軌道面を形成し、球面ローラ６４の内径面は転動体６５の外側軌道面を形成している。転動体６５の列が脚軸６３ｂ上で案内されると共に、球面ローラ６４は、転動体６５上で回転自在で、かつ脚軸６３ｂの軸線方向に移動可能となっている。また、球面ローラ６４は、外側継手部材６２のローラ案内面６７に回転自在に収容されている。このような構造により、外側継手部材６２とトリポード部材６３との間の相対的な軸方向変位や角度変位が吸収され、回転が等速で伝達される。
【００６８】
トリポード部材６３のボス部６３ａの内周面７２に雌スプライン７３が形成され、この雌スプライン７３とシャフト８１の雄スプライン７４が嵌合され、トルク伝達可能に連結されている。
【００６９】
図２１にトリポード部材６３の正面図を拡大して示す。トリポード部材６３は、ボス部６３ａから３本の脚軸６３ｂが放射状に突出し、転動体６５の内側軌道面となる脚軸６３ｂの外径面６３ｃは、例えば、研削加工により仕上げられている。ボス部６３ａの内周面７２に雌スプライン７３が形成されている。本実施形態に適用されるトリポード部材６３は、第１の実施形態と同様、クロム鋼（例えば、ＳＣｒ４２０）からなり、全面浸炭焼入れ焼戻しによる硬化層が表面全体に形成されている。雌スプライン７３は、熱処理変形が抑制され、真円度の高いピッチ円Ｐを有し、雌スプライン７３の小径部７３ａの真円度が２０μｍ以下の精度の高いスプラインで形成されている。したがって、雌スプライン７３にシャフト８１の雄スプライン７４を嵌合してトルクを伝達するとき、各スプライン７３、７４の各歯に作用する応力は可及的に均一になる。
【００７０】
本実施形態に適用されるトリポード部材６３の製造方法は、前述した製造方法についての実施形態と同様であるので、前述した内容を準用し、説明を省略する。また、本実施形態に適用されるトリポード部材６３の雌スプライン７３の小径部の真円度の測定方法および測定結果は、トリポード型等速自在継手についての第１の実施形態と同様であるので、前述した内容を準用し、説明を省略する。
【００７１】
図２２に、第２の実施形態のトリポード型等速自在継手６１を組込んだ自動車のフロント用ドライブシャフト８０を示す。図２２においても、ドライブシャフト８０の左側が駆動車輪側（アウトボード側）で右側がデフ側（インボード側）である。摺動式のトリポード型等速自在継手６１は、シャフト８１のインボード側端部に連結され、固定式のツェッパ型等速自在継手５１は、シャフト８１のアウトボード側端部に連結されている。このドライブシャフト８０に使用されたシャフト８１は中空シャフトである。ツェッパ型等速自在継手５１の外周面とシャフト８１の外周面との間、およびトリポード型等速自在継手６１の外周面とシャフト８１の外周面との間に、それぞれ蛇腹状ブーツ８２、８３がブーツバンド８４ａ、８４ｂ、８４ｃ、８４ｄにより締付固定されている。継手内部には潤滑剤としてのグリースが封入されている。
【００７２】
ツェッパ型等速自在継手５１の内側継手部材５２とトリポード型等速自在継手６１のトリポード部材６３は、それぞれ、シャフト８１にスプライン嵌合で連結されている。トリポード部材６３は、第１の実施形態と同様、クロム鋼からなり、全面浸炭焼入れ焼戻しによる硬化層が形成され、雌スプライン７３は、その小径部の真円度が２０μｍ以下の精度の高いスプラインで形成されている。このため、シャフト８１の雄スプライン７４との間でスプラインの各歯に作用する応力を可及的に均一化し、高強度なスプライン嵌合を実現する。また、比較的安価なクロム鋼を用い全面浸炭焼入れ焼戻しを施しているので、加工時間の増加やコスト増加を抑制でき、ひいては、ドライブシャフト８０の低コストを図ることができる。
【００７３】
以上の実施形態では、トリポード部材３、６３の材料であるクロム鋼について、ＳＣｒ４２０材を例示したが、これに限られず、ＳＣｒ４１５材やこれらに相当する材料を使用することができる。相当する材料としては、例えば、ＩＳＯ規格の２０Ｃｒ４材、２０ＣｒＳ４材や、ＳＡＥ規格の５１２０材、ＤＩＮ規格の１７Ｃｒ３材、１７ＣｒＳ３材などが挙げられる。
【００７４】
また、本発明は前述した実施形態に何ら限定されるものではなく、本発明の要旨を逸脱しない範囲内において、さらに種々の形態で実施し得ることは勿論のことであり、本発明の範囲は、特許請求の範囲によって示され、さらに特許請求の範囲に記載の均等の意味、および範囲内のすべての変更を含む。
【符号の説明】
【００７５】
１          トリポード型等速自在継手
２          外側継手部材
３          トリポード部材
３ａ        ボス部
４          ローラユニット
５          トラック溝
６          ローラ案内面
７          脚軸
８          シャフト
１１        ローラ（アウタリング）
２３        雌スプライン
２３ａ      小径部
６１        トリポード型等速自在継手
６２        外側継手部材
６３        トリポード部材
６３ａ      ボス部
６３ｂ      脚軸
６４        球面ローラ
６５        針状ころ
６６        トラック溝
６７        ローラ案内面
７３        雌スプライン
７３ａ      小径部
８１        シャフト
Ｃ          円筒状部位
Ｄ          脚軸形成部位
【図１】
2018200109.tif 000004
【図２】
2018200109.tif 000005
【図３】
2018200109.tif 000006
【図４】
2018200109.tif 000007
【図５】
2018200109.tif 000008
【図６】
2018200109.tif 000009
【図７】
2018200109.tif 000010
【図８】
2018200109.tif 000011
【図９】
2018200109.tif 000012
【図１０】
2018200109.tif 000013
【図１１】
2018200109.tif 000014
【図１２】
2018200109.tif 000015
【図１３】
2018200109.tif 000016
【図１４】
2018200109.tif 000017
【図１５】
2018200109.tif 000018
【図１６】
2018200109.tif 000019
【図１７】
2018200109.tif 000020
【図１８】
2018200109.tif 000021
【図１９】
2018200109.tif 000022
【図２０】
2018200109.tif 000023
【図２１】
2018200109.tif 000024
【図２２】
2018200109.tif 000025
【図２３】
2018200109.tif 000026
【図２４】
2018200109.tif 000027
【図２５】
2018200109.tif 000028
【図２６】
2018200109.tif 000029
【図２７】
2018200109.tif 000030
【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
円周方向の三等分位置に軸方向に延びるトラック溝を形成した外側継手部材と、ボス部の円周方向の三等分位置から半径方向に突出した脚軸を有するトリポード部材と、前記脚軸に回転自在に装着されたローラとを備え、このローラが前記トラック溝に収容され、前記ボス部の内周面にシャフトと連結するための雌スプラインが形成されたトリポード型等速自在継手において、
前記トリポード部材は、クロム鋼からなり、全面浸炭焼入れ焼戻しによる硬化層が形成され、
前記硬化層は、完全焼きなましによる旧オーステナイト結晶粒が整粒化された金属組織を有し、
前記雌スプラインは、その小径部の真円度が２０μｍ以下の精度の高いスプラインで形成されていることを特徴とするトリポード型等速自在継手。
【請求項２】
前記クロム鋼がＳＣｒ４１５又はＳＣｒ４２０およびこれらに相当する材料であることを特徴とする請求項１に記載のトリポード型等速自在継手。
【請求項３】
前記トリポード部材の脚軸にローラユニットが装着された形式であることを特徴とする請求項１に記載のトリポード型等速自在継手。
【請求項４】
前記トリポード部材の脚軸に複数の針状ころを介してローラが装着された形式であることを特徴とする請求項１に記載のトリポード型等速自在継手。
【手続補正３】
【補正対象書類名】明細書
【補正対象項目名】０００１
【補正方法】変更
【補正の内容】
【０００１】
本発明は、自動車や産業機械等における動力伝達に使用される摺動式のトリポード型等速自在継手に関する。
【手続補正４】
【補正対象書類名】明細書
【補正対象項目名】００１５
【補正方法】変更
【補正の内容】
【００１５】
上記のような問題に鑑み、本発明は、トリポード部材を比較的安価なクロム鋼とし、全表面を浸炭焼入れ焼戻しする通常の熱処理により、加工時間の増加やコスト増加を抑制しつつ、スプラインの各歯に作用する応力を可及的に均一化し、高強度なトリポード型等速自在継手を提供することを目的とする。上記の全表面を浸炭焼入れ焼戻しする処理を本明細書および特許請求の範囲において全面浸炭焼入れ焼戻しと略称する。
【手続補正５】
【補正対象書類名】明細書
【補正対象項目名】００１７
【補正方法】変更
【補正の内容】
【００１７】
前述の目的を達成するための技術的手段として、本発明は、円周方向の三等分位置に軸方向に延びるトラック溝を形成した外側継手部材と、ボス部の円周方向の三等分位置から半径方向に突出した脚軸を有するトリポード部材と、前記脚軸に回転自在に装着されたローラとを備え、このローラが前記トラック溝に収容され、前記ボス部の内周面にシャフトと連結するための雌スプラインが形成されたトリポード型等速自在継手において、前記トリポード部材は、クロム鋼からなり、全面浸炭焼入れ焼戻しによる硬化層が形成され、前記硬化層は、完全焼きなましによる旧オーステナイト結晶粒が整粒化された金属組織を有し、前記雌スプラインは、その小径部の真円度が２０μｍ以下の精度の高いスプラインで形成されていることを特徴とする。
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】変更
【補正の内容】
【００１９】
上記の構成により、トリポード部材を比較的安価なクロム鋼とし、全面浸炭焼入れ焼戻しする通常の熱処理により、加工時間の増加やコスト増加を抑制しつつ、スプラインの各歯に作用する応力を可及的に均一化し、高強度なトリポード型等速自在継手を実現することができる。